ТКАНЬ ДЛЯ ИЗГОТОВЛЕНИЯ ЗАЩИТНОЙ РАБОЧЕЙ ОДЕЖДЫ
FABRIC FOR PROTECTIVE WORKING CLOTHES MANUFACTURE

Изобретение касается ткани для изготовления защитной рабочей одежды.
Применительно к защитной рабочей одежде, которая, например, должна удовлетворять особым требованиям для использования при сварочных работах, эти требования комбинируются с теми, которые предъявляются к одежде, сдаваемой в прокат, относительно возможности ее стирки и большого срока службы.
Из DE 27 20 633 A1 известна огнеупорная нить, которая имеет сердечник из неорганических нитей или волокон, окруженный органическими текстильными волокнами, которые содержат огнеупорную смесь или покрыты огнеупорной смесью. Аналогичная нить описывается в DE 20 11 309 A.
В основе изобретения лежит задача - создать ткань для изготовления защитной рабочей одежды, которая будет улучшенным образом удовлетворять вышеуказанным требованиям.
Решение этой задачи достигается тканью согласно пункту 1 формулы.
Вследствие этого она имеет крученую нить, которая содержит по меньшей мере одну первую прядь, имеющую сердечник из усаженного высокопрочного синтетического волокна и оболочку из натурального целлюлозного волокна. Как в дальнейшем будет изложено более подробно, эта крученая нить предпочтительно прядется из двух прядей, чтобы использовать нить из смешанных волокон с особенно предпочтительными свойствами. Однако в принципе возможно, что крученая нить имеет вторую прядь, которая реализована в соответствии с описанной выше первой прядью. Такого рода структура возможна, в частности, при использовании крайне тонких синтетических волокон.
Такая структура обеспечивает низкое содержание синтетических волокон, предпочтительно менее 20%, и дополнительная огнеупорная обработка натуральных волокон придает ткани необходимую стойкость к пламени, а также к искрам, металлической стружке, и обеспечивает скатывание жидких металлических брызг. Искусственное или синтетическое волокно, которое предусматривается в сердечнике в виде комплексных нитей, стабилизирует ткань в целом от усадки при стирке и одновременно повышает механическую прочность и тем самым срок службы. Таким образом, для ткани созданы предпосылки, чтобы она могла в лучшем виде и объеме удовлетворять вышеназванным комбинированным требованиям. В дополнение следует отметить, что предпочтительно вся ткань дополнительно снабжается защитой против воспламенения.
Предпочтительные усовершенствования описаны в дальнейших пунктах.
В настоящий момент предпочтительно использовать в этой ткани одну и ту же крученую нить в основе и в утке. Это упрощает изготовление и одновременно создает предпосылки для однородной структуры. Однако в равной степени можно скомбинировать нить, крученую в одном направлении, в частности, если она состоит из двух прядей с вышеописанной структурой, с нитью, крученой в другом направлении и состоящей полностью из натуральных волокон.
Как упомянуто выше, в данный момент для второй пряди предпочтительно, если она состоит из целлюлозного натурального волокна, например из хлопка, которому, как упомянуто выше, при обработке ткани придается длительная стойкость к воспламенению.
Далее, для первой и/или второй пряди предпочтительна линейная плотность от 40/1 до 60/1. Такая линейная плотность создает предпосылки для благоприятной поверхностной плотности и, кроме того, для гладкой поверхности, которая благоприятна для стойкости к искрам и горячим частицам металла. Линейная плотность крученой нити соответственно этому предпочтительна в пределах от 40/2 до 60/2.
Для вышеописанной первой пряди в данный момент предпочтительно, чтобы около 25 % массы приходилось на синтетические волокна и около 75% на натуральные волокна. В частности, если такого рода структура комбинируется со второй прядью, состоящей на 100% из натуральных волокон, возникает распределение массы около 1/8 синтетических волокон и 7/8 натуральных. Для этой линейной плотности установлено особенно благоприятное комбинированное удовлетворение вышеупомянутым требованиям, в частности хорошая стойкость к воспламенению при достаточной механической прочности.
Для переплетения ткани в данный момент предпочтителен раппорт 2/2 или 3/1, сатиновое или другое переплетение без рубчиков. Этим достигается гладкая поверхность с уже указанными преимуществами.
2
2
Применительно к поверхностной плотности предпочтительна минимальная плотность 350 г/м, предпочтительно не более чем 400 г/м, чтобы обеспечить стойкость к искрам и частицам металла и одновременно сохранить комфортное ощущение ношения, вызываемое легкостью.
В качестве синтетического волокна в настоящий момент предпочтительно полиэфирное волокно.
При упомянутом ранее целлюлозном натуральном волокне речь может идти о хлопке, джуте, кенафе, сизале, льне, рами, конопле, бамбуке или о любых других соответствующих натуральных волокнах, которые, в частности, могут быть неоднократно обработаны для придания им стойкости к воспламенению.
Прядь крученой нити с сердечником из синтетического волокна может также называться нитью, состоящей из стержня, обвитого другой нитью с сердцевинной нитью из филамента синтетического волокна.
В дополнение следует упомянуть, что в рамках изобретения может применяться как необработанное против воспламенения синтетическое волокно, так и обработанное против воспламенения синтетическое волокно.